(57)【要約】【課題】  シアン系化合物が無添加の電解剥離液であって、シアン系化合物を含有する電解剥離液に比較して、その寿命を大幅に延長し得る電解剥離方法を提供する。【解決手段】  リードフレーム全面に形成した銅めっき皮膜を部分的に覆う銀めっき皮膜から露出する銅めっき皮膜と、前記銅めっき皮膜の露出部分に形成された前記銀めっき皮膜よりも薄い漏れ銀とを、前記リードフレームを陽極とする電解剥離によって剥離する際に、該電解剥離液として、シアン系化合物が無添加の銅の電解剥離液であって、銀とシアンとから成る錯イオンよりも解離し易い銀との錯イオンを形成する化合物が添加された電解剥離液を用い、前記陽極に対して対極として用いた白金から成る陰極に銀と銅とを析出させることを特徴とする【選択図】        なし【特許請求の範囲】
【請求項１】
部材全面に形成した銅めっき皮膜を部分的に覆う銀めっき皮膜から露出する銅めっき皮膜と、前記銅めっき皮膜の露出部分に形成された前記銀めっき皮膜よりも薄い漏れ銀とを、
前記銅めっき皮膜を陽極とする電解剥離によって剥離する際に、
該電解剥離液として、シアン系化合物が無添加の銅の電解剥離液であって、銀とシアンとから成る錯イオンよりも解離し易い銀との錯イオンを形成する化合物が添加された電解剥離液を用い、
前記陽極に対して対極として用いた、前記電解剥離液に対して化学的に安定している金属から成る陰極に銀と銅とを析出させることを特徴とする電解剥離方法。
【請求項２】
銀とシアンとから成る錯イオンよりも解離し易い銀との錯イオンを形成する化合物として、銀とシアンとから成る錯イオンよりも低い錯安定度定数を有する銀との錯イオンを形成する化合物を用いる請求項１記載の電解剥離方法。
【請求項３】
銀とシアンとから成る錯イオンよりも解離し易い銀との錯イオンを形成する化合物としては、アンモニア水、アンモニウム塩、酒石酸塩及びリン酸及びクエン酸塩から成る群から選ばれた、１種又は２種以上の化合物を用いる請求項１又は請求項２記載の電解剥離方法。
【請求項４】
電解剥離液として、銅の酸化剤としての銅化合物又は芳香族ニトロ化合物が含有されていると共に、ｐＨが９〜１２に調整されている電解剥離液を用いる請求項１〜３のいずれか一項記載の電解剥離方法。
【請求項５】
電解剥離液として、銅アンモニウム錯体を形成し得るアンモニウム源及び銅源が添加されている電解剥離液を用いる請求項１〜４のいずれか一項記載の電解剥離方法。
【請求項６】
陰極を、析出した銀から成る銀粒子等を捕集するカソードバックによって包む請求項１〜５のいずれか一項記載の電解剥離方法。
【請求項７】
部材として、鉄系合金から成るリードフレームを用いる請求項１〜６のいずれか一項記載の電解剥離方法。                                                   
【発明の詳細な説明】
【技術分野】
【０００１】
本発明は電解剥離方法に関し、更に詳細には部材全面に形成した銅めっき皮膜を部分的に覆う銀めっき皮膜から露出する銅めっき皮膜と、前記銅めっき皮膜の露出部分に形成された前記銀めっき皮膜よりも薄い漏れ銀とを、前記銅めっき皮膜と漏れ銀とを陽極とする電解剥離によって剥離する電解剥離方法に関する。
【背景技術】
【０００２】
半導体装置に用いるリードフレームでは、図１に示す様に、鉄−ニッケル合金（４２合金）等の鉄系合金材から成るリードフレーム１０を構成するインナーリード１２，１２・・の各ダイパッド１４側の先端部（以下、単に先端部と称する）に、ダイパッド１４に搭載された半導体素子に一端部が接続された金ワイヤの他端部が接続されるボンディング部１２ａが形成される。
かかるボンディング部１２ａは、銀めっき皮膜が形成されており、金ワイヤの他端部が接続される。
【０００３】
図１に示す様に、鉄系合金から成るリードフレーム１０の各インナーリード１２の先端部に、銀めっき皮膜が形成されたボンディング部１２ａを形成する際には、リードフレーム１０の全面に電解銅めっきによって銅めっき皮膜を形成する。
かかる銅めっき皮膜が形成されたリードフレーム１０を、図２（ａ）に示す様に、インナーリード１２の先端部２０にボンディング部１２ａを形成する部分の銅めっき皮膜１６のみが露出するように、ゴム製のマスク板１８ａ，１８ｂの間に挟み込み、露出した銅めっき皮膜１６上に銀めっき皮膜を形成する電解銀めっきを施す。
次いで、電解銀めっきが終了した後、マスク板１８ａ，１８ｂを除去すると、図２（ｂ）に示す様に、インナーリード１２の先端部２０のボンディング部１２ａを形成する部分のみに、銀めっき皮膜２２が形成される。
その後、リードフレーム１０を電解剥離液に浸漬し、リードフレーム１０を陽極とする電解剥離によって、銀めっき皮膜２２で覆われることなく露出する銅めっき皮膜１６を除去することによって、図２（ｃ）に示す様に、インナーリード１２の先端部２０のボンディング部１２ａを形成する部分のみに、銅めっき皮膜１６と銀めっき皮膜２２とから成るボンディング部１２ａが形成される。
【０００４】
ところで、マスク板１８ａ，１８ｂの間にリードフレーム１０を挟み込んで、露出した銅めっき皮膜１６上に銀めっき皮膜を形成する際に、マスク板１８ａ，１８ｂの歪み等によって、図２（ｂ）に示す様に、マスク板１８ａ，１８ｂで覆われていた部分にも、電解銀めっき液が漏れ込むことによって、銀めっき皮膜２２よりも薄い漏れ銀２４が形成される。この洩れ銀２４も、銅めっき皮膜１６の電解剥離によって除去され、図２（ｃ）に示す様に、インナーリード１２の先端部２０のボンディング部１２ａを形成する部分のみに、銀めっき皮膜２２が形成される。
この様に、銀めっき皮膜２２を実質的に剥離せずに洩れ銀２４及び銅めっき皮膜１６を電解剥離する際には、下記特許文献１に記載されている様に、シアン系化合物を含有する電解剥離液が用いられている。
【特許文献１】特開昭５９−３１９００号公報（第２頁〜第３頁）
【発明の開示】
【発明が解決しようとする課題】
【０００５】
特許文献１に記載されている様に、シアン系化合物を含有する電解剥離液に、インナーリード１２の先端部２０のみに、銀めっき皮膜２２が形成されているリードフレーム１０を浸漬し、このリードフレーム１０を陽極とすると共に、ステンレス板を陰極とする銅の電解剥離を施すことによって、銀めっき皮膜２２を実質的に剥離せずに漏れ銀２４及び銅めっき皮膜１６を電解剥離できる。
しかし、シアン系化合物を含有する電解剥離液を継続して用い続けていると、比較的短時間で、漏れ銀２４及び銅めっき皮膜１６の電解剥離の際に、銅めっき皮膜１６及び漏れ銀２４の剥離速度が低下する。このため、かかる電解剥離液は、頻繁と交換することを要する。
更に、交換し廃棄するシアン系化合物を含有する電解剥離液中から貴金属である銀を回収せんとすると、別途特別の回収工程を必要とする。
そこで、本発明の課題は、シアン系化合物が無添加の電解剥離液であって、シアン系化合物を含有する電解剥離液に比較して、その寿命を大幅に延長し得る電解剥離方法を提供することにある。
【課題を解決するための手段】
【０００６】
本発明者等は、前記課題を達成すべく検討した結果、シアン系化合物が無添加の電解剥離液であって、銅の酸化剤としての銅アンモニウム錯体を形成すると共に、銀とシアンとの錯イオンよりも解離し易い銀とアンモニウムとの錯イオンを形成する、リン酸三アンモニウム、水酸化銅及びアンモニア水を添加した電解剥離液を用い、図２（ｂ）に示す、インナーリード１２の先端部２０のみに銀めっき皮膜２２が形成されているリードフレーム１０を陽極として電解剥離を施した。この際に、陽極としたリードフレーム１０の対極に白金から成る陰極を用いたところ、銀めっき皮膜２２を実質的に剥離することなく漏れ銀２４及び銅めっき皮膜１６を電解剥離しつつ、陰極に銀と銅とが析出することを見出した。
更に、この様に、陰極に銀と銅とを析出させつつ電解剥離を施すことによって、電解剥離液の寿命は、シアン系化合物を含有する電解剥離液に比較して長いことも見出し、本発明に到達した。
【０００７】
すなわち、本発明は、部材全面に形成した銅めっき皮膜を部分的に覆う銀めっき皮膜から露出する銅めっき皮膜と、前記銅めっき皮膜の露出部分に形成された前記銀めっき皮膜よりも薄い漏れ銀とを、前記銅めっき皮膜を陽極とする電解剥離によって剥離する際に、該電解剥離液として、シアン系化合物が無添加の銅の電解剥離液であって、銀とシアンとから成る錯イオンよりも解離し易い銀との錯イオンを形成する化合物が添加された電解剥離液を用い、前記陽極に対して対極として用いた、前記電解剥離液に対して化学的に安定している金属から成る陰極に銀と銅とを析出させることを特徴とする電解剥離方法にある。
【０００８】
かかる本発明において、銀とシアンとから成る錯イオンよりも解離し易い銀との錯イオンを形成する化合物として、銀とシアンとから成る錯イオンよりも低い錯安定度定数を有する銀との錯イオンを形成する化合物を用いることが好ましい。
この化合物としては、アンモニア水、アンモニウム塩、酒石酸塩及びリン酸及びクエン酸塩から成る群から選ばれた、１種又は２種以上の化合物を用いることができる。
また、本発明で用いる電解剥離液は、銅めっき皮膜を電解剥離する銅の電解剥離液であるため、銅の酸化剤としての銅化合物又は芳香族ニトロ化合物が含有されていると共に、ｐＨが９〜１２に調整されていることが好ましい。
ここで、銅の酸化剤としての銅化合物が含有されている電解剥離液としては、銅アンモニウム錯体を形成し得るアンモニウム源及び銅源が添加されている電解剥離液を用いることが好ましい。
更に、陰極をカソードバックによって包むことによって、陰極で析出した銀と銅とから成る銀及び銅粒子等をカソードバックで捕集でき、カソードバックを電解剥離液から取り出すことによって、陰極で析出した銀と銅とから成る銀及び銅粒子等を回収できる。
尚、部材として、鉄系合金から成るリードフレームを好適に用いることができる。
【発明の効果】
【０００９】
従来から用いられているシアン系化合物が添加された電解剥離液の寿命が短い原因は、次のように考えられる。
電解剥離液中のシアンイオンは、電解剥離液中の銀イオンと安定な錯イオンを形成するため、漏れ銀の電解剥離処理量の増加に伴なって電解剥離液中の銀濃度が次第に上昇する。この電解剥離液中の銀濃度が上昇すると、漏れ銀及び銅めっき皮膜の剥離速度を低下させる。
これに対し、本発明では、電解剥離液として、シアン系化合物が無添加の銅の電解剥離液であって、銀とシアンとから成る錯イオンよりも解離し易い銀との錯イオンを形成する化合物が添加された電解剥離液を用い、陽極としての銅めっき皮膜及び漏れ銀に対して対極として用いた陰極に銀と銅とを析出しつつ、電解剥離を行なう。
その結果、本発明に係る電解剥離方法によれば、電解剥離液中の銀の蓄積に起因する銅めっき皮膜及び漏れ銀の剥離速度の低下を防止でき、シアン系化合物が添加された従来の電解剥離液に比較して、その寿命を大幅に延長できる。
【発明を実施するための最良の形態】
【００１０】
本発明に用いる電解剥離液は、シアン系化合物が無添加の銅の電解剥離液である。この電解剥離液としては、銅の酸化剤としての銅化合物又は芳香族ニトロ化合物が含有されている電解剥離液を好適に用いることができる。
この銅の酸化剤としての銅化合物は、銅アンモニウム錯体が好適である。かかる銅アンモニウム錯体は、アンモニウム源としてのアンモニア水又はアンモニウム塩と、銅源としての硫酸銅、炭酸銅、シュウ酸銅又は水酸化銅とを電解剥離液に添加することによって形成できる。
この様なアンモニウム源と銅源とを添加した電解剥離液中に形成される銅アンモニウム錯体は、［Ｃｕ（ＮＨ3）2］2+、［Ｃｕ（ＮＨ3）4］2+及び［Ｃｕ（ＮＨ3）6］2+の１種又は２種以上から成る。
また、芳香族ニトロ化合物としては、クロロニトロ安息香酸、２−クロロ−４−ニトロ安息香酸、オルトニトロ安息香酸、メタニトロ安息香酸、パラニトロ安息香酸、パラニトロ安息香酸エチル、パラニトロ安息香酸ナトリウムを好適に用いることができる。
この銅の酸化剤としての芳香族ニトロ化合物を含有しているものの、シアン系化合物が添加された電解剥離液では、電解剥離液の寿命の延長を図ることができない。
【００１１】
更に、かかる電解剥離液では、ｐＨが９〜１２に調整されていることが好ましい。かかるｐＨの調整は、銅アンモニウム錯体を形成する化合物として添加する、アンモニウム源としてのアンモニア水によって調整してもよく、水酸化ナトリウム等のｐＨ調整剤を用いてもよい。
ここで、電解剥離液のｐＨが９未満の場合、或いは電解剥離液のｐＨが１２を越える場合には、銅めっき皮膜の剥離速度が低下する傾向がある。
【００１２】
本発明で用いる銅の電解剥離液には、銀とシアンとから成る錯イオンよりも解離し易い銀との錯イオンを形成する化合物を添加する。この化合物としては、銀とシアンとから成る錯イオンよりも低い錯安定度定数を有する銀との錯イオンを形成する化合物である。具体的には、アンモニア水、アンモニウム塩、酒石酸塩及びリン酸及びクエン酸塩から成る群から選ばれた、１種又は２種以上の化合物を用いる。
尚、銀との錯イオンを形成する化合物であるアンモニア水、アンモニウム塩は、銅アンモニウム錯体を形成するアンモニウム源としてもよい。
【００１３】
ここで、錯安定度定数とは、錯イオンの解離の程度を表す定数であり、この定数が低い程形成された錯イオンが不安定で解離し易いことを表す。
例えば、銀とシアンとの錯イオンは、下記化１に示すように、銀イオンとシアンイオンとの間の平衡反応であり、銀とアンモニウムとの錯イオンも、下記化２に示すように、銀イオンとアンモニアとの間の平衡反応である。
【化１】
2005187920.tif 000002
【化２】
2005187920.tif 000003
かかる平衡反応において、銀とシアンとの錯イオンの解離し難さを指標する安定度定数（ＫCN）は下記数１で表すことができ、その値はＫCN＝１×１０21である。
【数１】
2005187920.tif 000004
一方、銀とアンモニウムとの錯イオンの解離し難さを指標する安定度定数（ＫNH3）は下記数２で表すことができ、その値はＫNH3＝１．５×１０7である。
【数２】
2005187920.tif 000005
この様に、ＫCN＞ＫNH3であるため、銀とアンモニウムとの錯イオンは、銀とシアンとの錯イオンに比較して銀イオンとアンモニアとに解離し易い。
従って、電解剥離液中の銀イオンを除去することによって、銀とアンモニウムとの錯イオンは銀イオンとアンモニアとに更に解離し易くなる。
【００１４】
電解剥離液中の銀イオンは、図２に示す銅めっき皮膜１６及び漏れ銀２４の電解剥離を施す際に、陽極とするリードフレーム１０の対極である陰極に銀を析出することによって容易に除去できる。この陰極には、電解剥離液に対して化学的に安定な金属、例えば白金やステンレスから成る電極を用いることが好ましい。
【００１５】
かかる電解剥離液を用いた電解剥離は、図３に示す装置で行なうことができる。図３に示す装置は、攪拌機３４が設けられた電解剥離槽３２に貯留された電解剥離液３０に、部材としての図１に示す鉄−ニッケル合金（４２合金）から成るリードフレーム１０が浸漬されている。このリードフレーム１０は、その全面に電解銅めっきによって銅めっき皮膜１６が形成されており、インナーリード１２，１２・・の各先端部に接続されるボンディング部１２ａが形成される。かかるボンディング部１２ａには、銀めっき皮膜２２が形成されており、漏れ銀２４も存在する。
このリードフレーム１０は直流電源３６の陽極に接続されると共に、直流電源３６の陰極に接続される白金から成る陰極３８を、陽極としてのリードフレーム１０の対極として電解剥離液３０に浸漬する。かかる陰極３８は、カソードバック４０に包まれている。カソードバック４０は、陰極３８で析出する銀と銅とから成る銀及び銅粒子等を捕集するものであり、電解剥離液３０に対して耐久性を有する繊維、例えばＰＴＦＥ（Poly Tetra Fluoro Ethylene）やPP(Poly Propylene)から成る繊維によって袋状に形成されている。
【００１６】
電解剥離槽３２に貯留された電解剥離液３０は、循環ポンプ４２によって循環されており、その循環配管４４の途中には、電解剥離液３０に浮遊している粒子等を分離するフィルター４６が設けられている。
図３に示す電解剥離槽３２に貯留された電解剥離液３０に浸漬された陽極としてのリードフレーム１０と陰極３８との間に直流電源３６から直流電流を流すことによって、リードフレーム１０に露出する銅めっき皮膜１６及び漏れ銀２４は剥離される。漏れ銀２４の剥離等によって発生した電解剥離液３０中の銀イオンは、銀とシアンとの錯イオンのような安定な錯イオンを形成しない。このため、電解剥離液３０中の銀イオンや銅イオンは、陰極３８に析出した銀と銅とから成る銀及び銅粒子等となってカソードバック４０に捕集され、カソードバック４０を通過した微細な銀粒子等は循環配管４４に設けられたフィルター４６に捕集される。
この様に、電解剥離液３０中の銀イオンを、銀から成る銀粒子等として分離することによって、電解剥離液中の銀濃度を低下できる。このため、従来から用いられてきたシアン系化合物が添加された電解剥離液を用いた電解剥離の如く、電解剥離液中にシアンと銀とから成る安定な錯イオンを形成することがなく、電解剥離液中の銀の蓄積に起因する銅めっき皮膜及び漏れ銀の剥離速度の低下を防止でき、シアン系化合物が添加された従来の電解剥離液に比較して、その寿命を大幅に延長できる。
【００１７】
図３においては、金属製のリードフレーム１０を陽極としていたが、樹脂基板を用いる場合には、樹脂基板の全面に無電解めっきによって形成した銅めっき皮膜を陽極とすることによって、銅めっき皮膜等の電解剥離を行なうことができる。
【実施例１】
【００１８】
鉄−ニッケル合金（４２合金）から成るリードフレームの全面に電解銅めっきによって銅めっき皮膜を形成した後、銅めっき皮膜上に電解銀めっきによって銀めっき皮膜形成した。
次いで、図３に示す装置を用い、下記表１に示す電解剥離液を用いて陽極としてのリードフレーム１０に形成した銅めっき皮膜及び銀めっき皮膜を、白金から成る陽極３８との間で下記表２に示す条件下で連続して電解剥離し、銀の処理量が１０００ｐｐｍとなった時点で電解剥離槽３２に貯留された電解剥離液３０中の銀濃度を測定し、その結果を表２に併せて示す。
【表１】
2005187920.tif 000006
【表２】
2005187920.tif 000007
表２示す電解剥離液を用いた電解剥離では、いずれも陰極３８、カソードバック４０及びフィルター４６に、粒子等となった銀が捕集されており、電解剥離液３０中の銀濃度は低いものであった。
【００１９】
電解剥離液１を用いて電解剥離を行なったとき、陰極３８に付着し且つカソードバック４０及びフィルター４６に捕集されている粒子等中の銀濃度も測定し、その結果を表３に示した。この銀濃度は、陰極３８に付着し且つカソードバック４０及びフィルター４６に捕集されている粒子等を、５０％硝酸に溶解して測定したものである。
【表３】
2005187920.tif 000008
【実施例２】
【００２０】
実施例１において、電解剥離液１を用い、カソードバック４０を取り外した他は、実施例１の電解剥離液１と同様の電流密度及び浴温の下で、リードフレーム１０に形成した銅めっき皮膜及び銀めっき皮膜を連続して電解剥離し、銀の処理量が１０００ｐｐｍとなったとき、電解剥離槽３２に貯留された電解剥離液３０中の銀濃度、陰極３８に付着及びフィルター４６に捕集されている各々の粒子等についての銀濃度も測定し、その結果を表４に示した。この銀濃度の測定も実施例１と同様に行なった。
【表４】
2005187920.tif 000009
表４から明らかなように、実施例１と同様に、電解剥離液３０中の銀濃度は低く、陰極３８及びフィルター４６に銀が捕集されていることが解る。
【比較例１】
【００２１】
電解剥離液として、シアン系電解剥離液（シアン化カリウム  ８０ｇ／Ｌ、ｐ−ニトロ安息香酸  １０ｇ／Ｌ、ｐＨ  １１）を用いた他は、実施例１の電解剥離液１と同様の電流密度及び浴温の下で、リードフレーム１０に形成した銅めっき皮膜及び銀めっき皮膜を連続して電解剥離し、銀の処理量が１０００ｐｐｍとなったとき、電解剥離槽３２に貯留された電解剥離液３０中の銀濃度、陰極３８に付着及びフィルター４６に捕集されている各々の粒子等についての銀濃度も測定し、その結果を表５に示した。この銀濃度の測定も実施例１と同様に行なった。
【表５】
2005187920.tif 000010
表５から明らかなように、シアン系電解剥離液では、陰極３８に多少の銀が析出するものの、フィルター４６に捕集される粒子等を形成する程にまで銀は析出しない。このため、電解剥離液３０中の銀濃度は高い。
【図面の簡単な説明】
【００２２】
【図１】電解剥離を施す部材としてのリードフレームを説明する部分平面図である。
【図２】図１に示すリードフレームに施す部分銀めっき及び洩れ銀について説明する部分断面図である。
【図３】電解剥離装置の一例を説明する略線図である。
【符号の説明】
【００２３】
１０  リードフレーム
１２  インナーリード
１２ａ  ボンディング部
１４  ダイパッド
１６  銅めっき皮膜
２２  銀めっき皮膜
２４  漏れ銀
３０  電解剥離液
３６  直流電源
３８  陰極
４０  カソードバック
４２  循環ポンプ
４４  循環配管
４６  フィルター                                               
【図１】
2005187920.tif 000011
【図２】
2005187920.tif 000012
【図３】
2005187920.tif 000013